(57)【特許請求の範囲】
【請求項１】
重合性不飽和基含有重合体（Ｙ）と、下記一般式（１）で表される単量体（ａ）を必須構成単量体とする（共）重合体（Ａ）を含有してなる粘度指数向上剤であって、（Ｙ）が少なくとも１個の重合性不飽和基含有炭化水素化合物（ｘ）を構成単量体とする重合体であり、（Ｙ）が有する重合性不飽和基数の平均値が０．８〜１．５であり、（Ａ）の溶解性パラメーターが７．３〜９．５（ｃａｌ／ｃｍ３）１／２であり、（Ａ）が、構成単量体として（Ａ）の重量に基づいて（Ｙ）を１〜５０重量％、（ａ）を１〜５０重量％、（ｂ）を５〜５０重量％及び（ｃ）を０〜７０重量％含有する共重合体である粘度指数向上剤。 
【化１】
0005797543.tif 000006
［Ｒ１は水素原子又はメチル基；Ｒ２は−Ｏ−又は−ＮＨ−で表される基；Ｒ３は炭素数２〜４のアルキレン基；ｍは０〜２０の数であり、ｍが２以上の場合のＲ３は同一でも異なっていてもよく、(Ｒ３Ｏ)ｍ部分はランダム結合でもブロック結合でもよい；Ｒ４は炭素数１６〜６０の分岐アルキル基である。］
【請求項２】
（Ｙ）が、少なくとも１個の重合性不飽和基含有炭化水素化合物（ｘ）を構成単量体とする活性水素基含有重合体（Ｘ）と、少なくとも１個以上の前記活性水素基と反応し得る官能基を有する重合性不飽和化合物（ｐ）が結合されてなる重合体である請求項１記載の粘度指数向上剤。
【請求項３】
（Ｙ）の数平均分子量が５００〜５０，０００である請求項１又は２記載の粘度指数向上剤。
【請求項４】
（Ｙ）を構成する（Ｘ）が（ｘ）の単独重合体である場合の、（Ｙ）の結晶化温度が−４０℃以下である請求項２又は３記載の粘度指数向上剤。
【請求項５】
（Ｘ）のメチル基量が２００／１，０００Ｃ〜５００／１，０００Ｃである請求項２〜４のいずれかに記載の粘度指数向上剤。
【請求項６】
（Ａ）が、（Ａ）の構成単量体として更に炭素数１〜４の直鎖アルキル基を有する（メ
タ）アクリル酸アルキルエステル（ｂ）及び／又は炭素数８〜３６の直鎖アルキル基を有する（メタ）アクリル酸アルキルエステル（ｃ）を含有してなる共重合体である請求項１〜５のいずれかに記載の粘度指数向上剤。
【請求項７】
（Ａ）が、（Ａ）の構成単量体として更に窒素原子含有ビニル単量体（ｄ）、水酸基含有ビニル単量体（ｅ）及び／又はリン酸基含有ビニル単量体（ｆ）を含有してなる共重合体である請求項１〜６のいずれかに記載の粘度指数向上剤。
【請求項８】
（Ａ）の重量平均分子量が５，０００〜１，０００，０００である請求項１〜７のい
ずれかに記載の粘度指数向上剤。
【請求項９】
請求項１〜８のいずれかに記載の粘度指数向上剤及び基油を含有してなる潤滑油組成
物。
【請求項１０】
更に、分散剤、清浄剤、酸化防止剤、油性向上剤、摩擦摩耗調整剤及び極圧剤からなる
群から選ばれる少なくとも１種の添加剤を含有してなる請求項９記載の潤滑油組成物。
【請求項１１】
基油の１００℃の動粘度が１〜１５ｍｍ２／ｓであり、かつ基油の粘度指数が９０以上である請求項９又は１０記載の潤滑油組成物。
【発明の詳細な説明】
【技術分野】
【０００１】
本発明は、粘度指数向上剤及び粘度指数向上剤を含有してなる潤滑油組成物に関する。
【背景技術】
【０００２】
自動車等に使用される潤滑油や作動油等は、高温になるほど粘度が低下するが、実用上は低温から高温までの広範囲にわたり、粘度ができるだけ変化しないことが望ましい。そこで潤滑油に粘度指数向上剤を添加して粘度の温度依存性を改善する方法が広く行われている。そのような粘度指数向上剤としては、メタクリル酸エステル共重合体（特許文献１〜３）及びオレフィン共重合体（特許文献４）等が知られている。
しかしながら、上記の粘度指数向上剤は、粘度指数向上効果が未だ十分ではなく、また、潤滑油組成物に添加した場合に潤滑油組成物の低温での粘度が上昇するという問題があった。
【先行技術文献】
【特許文献】
【０００３】
【特許文献１】特許第２７３２１８７号公報
【特許文献２】特開平８−５３６８３号公報
【特許文献３】特開２００４−３０７５５１号公報
【特許文献４】特開２００５−２００４５４号公報
【発明の概要】
【発明が解決しようとする課題】
【０００４】
本発明の目的は、粘度指数向上効果が高く、潤滑油組成物の低温粘度を上昇させにくい粘度指数向上剤を提供することである。
【課題を解決するための手段】
【０００５】
本発明者等は、鋭意検討した結果、本発明に至った。すなわち本発明は、重合性不飽和基含有重合体（Ｙ）と、下記一般式（１）で表される単量体（ａ）を必須構成単量体とする（共）重合体（Ａ）を含有してなる粘度指数向上剤であって、（Ｙ）が少なくとも１個の重合性不飽和基含有炭化水素化合物（ｘ）を構成単量体とする重合体であり、（Ｙ）が有する重合性不飽和基数の平均値が０．８〜１．５であり、（Ａ）の溶解性パラメーターが７．３〜９．５（ｃａｌ／ｃｍ３）１／２である粘度指数向上剤、並びに前記粘度指数向上剤及び基油を含有してなる潤滑油組成物である。
【０００６】
【化１】
0005797543.tif 000002
【０００７】
Ｒ１は水素原子又はメチル基；Ｒ２は−Ｏ−又は−ＮＨ−で表される基；Ｒ３は炭素数
２〜４のアルキレン基；ｍは０〜２０の数であり、ｍが２以上の場合のＲ３は同一でも異なっていてもよく、(Ｒ３Ｏ)ｍ部分はランダム結合でもブロック結合でもよい；Ｒ４は炭素数１６〜６０の分岐アルキル基である。
【発明の効果】
【０００８】
本発明の粘度指数向上剤を含有してなる潤滑油組成物は、粘度指数向上効果が高く、潤滑油組成物の低温粘度を上昇させにくいという効果を奏する。
【発明を実施するための形態】
【０００９】
本発明の粘度指数向上剤は、重合性不飽和基含有重合体（Ｙ）と、下記一般式（１）で表される単量体（ａ）を必須構成単量体とする（共）重合体（Ａ）を含有してなり、（Ｙ）が少なくとも１個の重合性不飽和基含有炭化水素化合物（ｘ）を構成単量体とする重合体であり、（Ｙ）が有する重合性不飽和基数の平均値が０．８〜１．５であり、（Ａ）の溶解性パラメーターが７．３〜９．５（ｃａｌ／ｃｍ３）１／２である。
【００１０】
重合性不飽和基含有炭化水素化合物（ｘ）としては、（１）脂肪族不飽和炭化水素［炭素数２〜３６のオレフィン（例えばエチレン、プロピレン、ブテン、イソブテン、ペンテン、ヘプテン、ジイソブチレン、オクテン、ドデセン、オクタデセン、トリアコセン及びヘキサトリアコセン等）及び炭素数２〜３６のジエン（例えばブタジエン、イソプレン、１，４−ペンタジエン、１，５−ヘキサジエン及び１，７−オクタジエン等）等］、（２）脂環式不飽和炭化水素［例えばシクロヘキセン、（ジ）シクロペンタジエン、ピネン、リモネン、インデン、ビニルシクロヘキセン及びエチリデンビシクロヘプテン等］、（３）芳香族基含有不飽和炭化水素（例えばスチレン、α−メチルスチレン、ビニルトルエン、２，４−ジメチルスチレン、エチルスチレン、イソプロピルスチレン、ブチルスチレン、フェニルスチレン、シクロヘキシルスチレン、ベンジルスチレン、クロチルベンゼン、ビニルナフタレン、ジビニルベンゼン、ジビニルトルエン、ジビニルキシレン及びトリビニルベンゼン等）等が挙げられる。
【００１１】
前記不飽和炭化水素のうち、潤滑油組成物への溶解性の観点から好ましいのは、脂肪族不飽和炭化水素であり、更に好ましいのは、プロピレン、ブテン、イソブチレン、ブタジエン及びイソプレンである。（共）重合体（Ａ）は、前記不飽和炭化水素の１種のみから得られた重合体でも、また２種以上から得られた共重合体であってもよい。また共重合体の場合は、ブロック重合体でもランダム重合体であってもよい。
【００１２】
重合性不飽和基含有重合体（Ｙ）には、（Ｙ）中に重合性不飽和基を有するものと有しないものの混合物も含まれるが、（Ｙ）が有する重合性不飽和基数の平均値が０．８〜１．５である。ここで、（Ｙ）が有する重合性不飽和基数の平均値とは、（Ｙ）が有する重合性不飽和基の総数を、（Ｙ）の総分子数で除した数値のことである。（Ｙ）が有する重合性不飽和基数の平均値は、粘度指数向上能及び不溶解成分抑制の観点から、好ましくは０．８５〜１．３であり、更に好ましくは０．９〜１．２、特に好ましくは０．９〜１．１である。
（Ｙ）が有する重合性不飽和基数の平均値は、下記式にて算出することができる。
［（Ｙ）が有する重合性不飽和基数の平均値］＝［（Ｙ）の数平均分子量］／［（Ｙ）のよう素価］／（２．５４×１０４）
ここで、（Ｙ）の数平均分子量（以下Ｍｎと略記する）は、後述するＧＰＣ法により、また、（Ｙ）のよう素価は、ＪＩＳＫ００７０記載の方法に従って測定することができる。
【００１３】
重合性不飽和基含有重合体（Ｙ）は、（ｘ）を構成単量体とする活性水素基含有重合体（Ｘ）と、少なくとも１個以上の活性水素基と反応し得る官能基を有する重合性不飽和化合物（ｐ）が結合されてなる重合体であることが好ましい。
【００１４】
活性水素基含有重合体（Ｘ）としては、水酸基含有重合体（Ｘ１）、アミノ基含有重合体（Ｘ２）、カルボキシル基含有重合体（Ｘ３）及びチオール基含有重合体（Ｘ４）等が挙げられる。これらのうち好ましいのは、（Ｘ１）及び（Ｘ３）である。
【００１５】
水酸基含有重合体（Ｘ１）としては、以下のものが挙げられる。
アルキレンオキサイド付加物（Ｘ１−１）；（ｘ）をイオン重合触媒（ナトリウム触媒等）存在下に重合して得られた重合体に、アルキレンオキサイド（エチレンオキサイド及びプロピレンオキサイド等）を付加して得られたもの等。
ヒドロホウ素化物（Ｘ１−２）；末端二重結合を有する（ｘ）の重合体のヒドロホウ素化反応物（例えばＵＳ４，３１６，９７３号に記載のもの）等。
ヒドロホルミル−水素化物（Ｘ１−３）；末端二重結合を有する（ｘ）の重合体をヒドロホルミル化し、次いで水素化反応して得られたもの（例えば特開昭６３−１７５０９６号に記載のもの）等。
無水マレイン酸−エン−アミノアルコール付加物（Ｘ１−４）；末端二重結合を有する（ｘ）の重合体と無水マレイン酸とのエン反応で得られた反応物を、アミノアルコールでイミド化して得られたもの等。
（Ｘ１）のうち好ましいのは、（Ｘ１−１）、（Ｘ１−２）及び（Ｘ１−４）であり、更に好ましいのは、（Ｘ１−１）のうちのエチレンオキサイド付加物及び（Ｘ１−４）である。
【００１６】
カルボキシル基含有重合体（Ｘ２）としては、末端に不飽和基を有する（ｘ）の重合体と無水マレインとのエン反応物等が挙げられる。
【００１７】
アミノ基含有重合体（Ｘ３）としては、末端二重結合を有する（ｘ）の重合体をヒドロホルミル化し、次いでアミノ化反応して得られたもの（例えばＥＰ０６２８５７５号に記載のもの）等が挙げられる。
【００１８】
チオール基含有重合体（Ｘ４）としては、末端二重結合を有する（ｘ）の重合体と、ビニル−２−エチルメルカプトエチルエーテル等のチオール基含有単量体を重合反応させて得られたもの（例えば特開２００９−２２７９８２号に記載のもの）等が挙げられる。
【００１９】
（Ｘ）のメチル基量は、（Ａ）の低温粘度特性及び潤滑油組成物への溶解性の観点から、好ましくは２００〜５００（単位：／１，０００Ｃ）であり、更に好ましくは２２０〜４８０、特に好ましくは２５０〜４５０、最も好ましくは２８０〜４２０である。
ここで、（Ｘ）のメチル基量とは、（Ｘ）の単位炭素数（１，０００Ｃ）あたりのメチル基に由来する炭素数の総数のことであり、「ＮｉｏｃｌｅｔＦＴＩＲシステム」［サーモフィッシャーサイエンティフック（株）製］により測定することができる。
【００２０】
少なくとも１個以上の活性水素基と反応し得る官能基を有する重合性不飽和化合物（ｐ）は、１個の活性水素基と少なくとも１個の重合性不飽和基を有する化合物である。
（ｐ）が有する活性水素基としては、水酸基、アミノ基、イミノ基、カルボキシル基及びチオール基等が挙げられる。
（ｐ）としては、水酸基含有重合性不飽和化合物（ｐ１）、アミノ基含有重合性不飽和化合物（ｐ２）、カルボキシル基含有重合性不飽和化合物（ｐ３）及びチオール基含有重合性不飽和化合物（ｐ４）等が挙げられる。
【００２１】
（ｐ１）としては、モノヒドロキシ置換不飽和炭化水素（ｐ１−１）、不飽和モノカルボン酸と２価アルコールとのモノエステル（ｐ１−２）、不飽和２価アルコールとモノカルボン酸とのモノエステル（ｐ１−３）、アルケニル基を有するフェノール（ｐ１−４）及び不飽和ポリエーテルモノオール（ｐ１−５）等が挙げられる。
【００２２】
モノヒドロキシ置換不飽和炭化水素（ｐ１−１）としては、炭素数３〜６のアルケノール［例えば（メタ）アリルアルコール、２−ブテン−１−オール、３−ブテン−２−オール及び３−ブテン−１−オール等］；及び炭素数３〜６のアルキノール（例えばプロパギルアルコール等）等が挙げられる。なお、「（メタ）アリル」は、アリル又はメタリルを意味する。
【００２３】
不飽和モノカルボン酸と２価アルコールとのモノエステル（ｐ１−２）としては、例えばアクリル酸、メタクリル酸、クロトン酸、イタコン酸等の炭素数３〜８の不飽和モノカルボン酸（例えばアクリル酸、メタクリル酸、クロトン酸及びイタコン酸等）と、前記炭素数２〜１２の２価アルコール（例えばエチレングリコール、プロピレングリコール及びブチレングリコール等）とのモノエステル等が挙げられる。
（ｐ１−２）の具体例としては、２−ヒドロキシエチル（メタ）アクリレート、２−ヒドロキシエチル（メタ）アクリレート、２−ヒドロキシプロピル（メタ）アクリレート、２−ヒドロキシプロピル（メタ）アクリレート、２−ヒドロキシブチル（メタ）アクリレート及び４−ヒドロキシブチル（メタ）アクリレート等が挙げられる。なお、「（メタ）アクリレート」は、アクリレート又はメタクリレートを意味する。
【００２４】
不飽和２価アルコールとモノカルボン酸のモノエステル（ｐ１−３）としては、炭素数３〜８の不飽和２価アルコールと、炭素数２〜１２モノカルボン酸とのモノエステル（例えばブテンジオールの酢酸モノエステル等）等が挙げられる。
【００２５】
アルケニル基を有するフェノール（ｐ１−４）としては、炭素数が２〜８のアルケニル基を有するフェノール等が挙げられる。
（ｐ１−４）の具体例としては、ヒドロキシスチレン及びヒドロキシ−ｐ−メチルスチレン等が挙げられる。
【００２６】
不飽和ポリエーテルモノオール（ｐ１−５）としては、前記（ｐ１−１）又は（ｐ１−４）のアルキレンオキサイド（炭素数２〜８）１〜５０モル付加物［例えばポリオキシエチレン（重合度２〜１０）モノアリルエーテル］等が挙げられる。
【００２７】
アミノ基含有重合性不飽和化合物（ｐ２）としては、重合性不飽和基含有アミン［モノ−又はジ−（メタ）アリルアミン等］、アミノアルキル（炭素数２〜４）（メタ）アクリレート［アミノエチル（メタ）アクリレート等］及びモノアルキル（炭素数１〜１２）アミノアルキル（炭素数２〜４）（メタ）アクリレート（モノメチルアミノエチルメタクリレート等）等が挙げられる。
【００２８】
カルボキシル基含有重合性不飽和化合物（ｐ３）としては、カルボキシル基と重合性二重結合を有する化合物等が挙げられる。
（ｐ３）の具体例としては、アクリル酸、メタクリル酸、クロトン酸及びイタコン酸等が挙げられる。
【００２９】
チオール基含有重合性不飽和化合物（ｐ４）としては、前記（ｐ１）が有する水酸基を、チオール基に置換したもの等が挙げられる。
【００３０】
（ｐ）としては、重合性不飽和結合を２個以上有するものも挙げられる。そのような（ｐ）の例としては、３〜８価又はそれ以上の多価アルコールのポリ（メタ）アリルエーテル又は不飽和カルボン酸とのポリエステル［例えばトリメチロールプロパンジアリルエーテル、ペンタエリスリトールトリアリルエーテル及びグリセリンジ（メタ）アクリレート等］が挙げられる。
【００３１】
（ｐ）が有する重合性不飽和基としては、重合性二重結合及び重合性三重結合が挙げられるが、これらのうち好ましいのは重合性二重結合である。また（ｐ）１分子中の重合性不飽和基の数は、好ましくは１〜３個であり、更に好ましくは１個である。
【００３２】
（ｐ）のうち好ましいのは、（ｐ１）及び（ｐ３）であり、更に好ましいのは（ｐ１）であり、特に好ましいのは、（ｐ１−１）、（ｐ１−２）及び（ｐ１−４）であり、最も好ましいのは、（メタ）アクリル酸と、エチレングリコール、プロピレングリコール又はブチレングリコールとのモノエステル、アリルアルコール及びヒドロキシ−α−メチルスチレンであり、より最も好ましいのは、２−ヒドロキシエチル（メタ）アクリレートである。なお、「（メタ）アクリル酸」は、アクリル酸又はメタクリル酸を意味する。
【００３３】
（ｐ）のＭｎは、好ましくは５８〜５００であり、更に好ましくは５８〜３００である。
【００３４】
（Ｙ）が、（Ｘ）と（ｐ）が結合されてなる重合体である場合の（Ｙ）の製造方法は特に限定されないが、好ましい製造方法としては、以下のものが挙げられる。
（１）カルボキシル基含有重合性不飽和化合物（ｐ３）と、アミノ基含有重合体（Ｘ３）、チオール基含有重合体（Ｘ４）又は水酸基含有重合体（Ｘ１）とを、エステル化反応、エステル交換反応、アミド化反応又はチオエステル化反応する方法。
（２）アミノ基含有重合性不飽和化合物（ｐ２）、チオール基含有重合性不飽和化合物（ｐ４）又は水酸基含有重合性不飽和化合物（ｐ１）と、カルボキシル基含有重合体（Ｘ２）とを、エステル化反応、エステル交換反応、アミド化反応又はチオエステル化反応する方法。
（３）（Ｘ）と（ｐ）の混合物にポリイソシアネートを加えて、必要により触媒の存在下に反応させる方法。
（１）〜（３）のうち、副生成物の少ない（Ｙ）が得られるという観点から好ましいのは、（１）及び（２）である。
【００３５】
（Ｙ）のＭｎは、粘度指数向上能及び工業生産性の観点から好ましくは５００〜５０，０００であり、更に好ましくは６００〜２０，０００、特に好ましくは８，０００〜１０，０００である。なお、（Ｙ）のＭｎ及び後述する（共）重合体（Ａ）の数平均分子量（以下Ｍｗと略記する）は、ゲルパーミュエーションクロマトグラフィーにより以下の条件で測定することができる。
＜（Ｙ）のＭｎ、（Ａ）のＭｗの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
基準物質  ：標準ポリスチレン（ＴＳＫｓｔａｎｄａｒｄ ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００３６】
（Ｙ）は、潤滑油への溶解性の観点から、特定の溶解度パラメーター（以下ＳＰ値と略記する）を有するものが好ましい。ＳＰ値の範囲は、好ましくは７．０〜９．０（ｃａｌ／ｃｍ３）１／２であり、更に好ましくは７．１〜８．５（ｃａｌ／ｃｍ３）１／２である。なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
（Ｙ）のＳＰ値は、（Ｙ）を構成する単量体それぞれのＳＰ値を前記の方法で算出し、それぞれの単量体のＳＰ値を、構成単量体単位のモル分率に基づいて平均した値である。
（Ｙ）のＳＰ値は、使用する単量体のＳＰ値、モル分率を適宜調整することにより所望の範囲にすることができる。
【００３７】
（Ｙ）を構成する（Ｘ）が（ｘ）の単独重合体である場合の、（Ｙ）の結晶化温度は、潤滑油組成物の低温粘度の観点から好ましくは−４０℃以下であり、更に好ましくは−５０℃以下、特に好ましくは−５５℃以下、最も好ましくは−６０℃以下である。
なお、（Ｙ）の結晶化温度は、示差走査熱量計「ユニックスＤＳＣ７」（ＰＥＲＫＩＮ−ＥＬＭＥＲ社製）を使用し、（Ｙ）５ｍｇを試料とし、１０℃／分の等温速度で１００℃から−８０℃まで冷却したときに観測される結晶化温度である。
【００３８】
本発明における（共）重合体（Ａ）は、前記一般式（１）で表される単量体（ａ）を必須構成単量体とする。
一般式（１）におけるＲ１は、水素原子又はメチル基である。これらのうち、粘度指数向上効果の観点から好ましいのは、メチル基である。
【００３９】
一般式（１）におけるＲ２は、−Ｏ−又は−ＮＨ−で表される基である。これらのうち、粘度指数向上効果の観点から好ましいのは−Ｏ−で表される基である。
【００４０】
一般式（１）におけるＲ３は、炭素数２〜４のアルキレン基である。炭素数２〜４のア
ルキレン基としては、エチレン基、１，２−又は１，３−プロピレン基、及び１，２−、１，３−又は１，４−ブチレン基が挙げられる。これらのうち、粘度指数向上効果の観点から好ましいのは、エチレン基及び１，２−プロピレン基である。
【００４１】
一般式（１）におけるｍは０〜２０の数であり、粘度指数向上効果及び低温粘度の観点から、好ましくは０〜５の数であり、更に好ましくは０〜２の数である。
ｍが２以上の場合のＡは同一でも異なっていてもよく、(Ｒ３Ｏ)ｍ部分はランダム結合でもブロック結合でもよい。
【００４２】
一般式（１）におけるＲ４は、炭素数１６〜６０の分岐アルキル基である。
炭素数１６〜６０の分岐アルキル基としては、イソヘキサデシル基、２−オクチルノニル基、２−ヘキシルウンデシル基、２−エチルペンタデシル基、２−（３−メチルヘキシル）−７−メチル−ノニル基、イソオクタデシル基、１−ヘキシルトリデシル基、２−エチルヘプタデシル基、２−オクチルウンデシル基、イソイコシル基、１−ウンデシルドデシル基、１−オクチルペンタデシル基、２−デシルトリデシル基、２−デシルテトラデシル基、２−（１，４，４−トリメチルブチル）−５，７，７−トリメチル−ヘプチル基、２−ドデシルペンタデシル基、イソトリコンチル基、２−テトラデシルヘプタデシル基、２−ヘキサデシルヘプタデシル基、１−ヘプチルトリコンチル基、２−ヘプタデシルイコシル基、１−オクタデシルイコシル基、２−ヘキサデシルドコシル基、２−（１，４，４−トリメチルブチル）−５，７，７−トリメチル−トリコンチル基、２−イコシルドコシル基、１−イコシルテトラコシル基、２−エチル−４−ブチル−テトラコンチル基、２−テトラコシルヘキサコシル基、２−メチルペンタコンチル基、２−テトラデシルテトラコンチル基、２−ドデシルヘキサテトラコンチル基、２−（３−メチルヘキシル）−７−エチル−ペンタコンチル基、１−オクタコシルトリコンチル基、１−イコシルテトラコンチル基、２−デシルペンタコンチル基及びオレフィン［例えばプロピレンオリゴマー（１３〜２０量体）、エチレン／プロピレンオリゴマー（１８〜２８量体、モル比１６／１〜１／１１）及びイソブテンオリゴマー（１０〜１５量体）等］から得られるオキソアルコールから水酸基を除いた残基等が挙げられる。
炭素数１６〜６０の分岐アルキル基のうち、粘度指数向上効果の観点から好ましいのは、炭素数１６〜５０の分岐アルキル基であり、更に好ましいのは炭素数１６〜４４の分岐アルキル基、特に好ましいのは炭素数２０〜４０の分岐アルキル基である。
【００４３】
単量体（ａ）の具体例としては、（メタ）アクリル酸イソヘキサデシル、（メタ）アクリル酸２−オクチルノニル、エチレングリコールモノ−２−エチルペンタデシルエーテルと（メタ）アクリル酸とのエステル、（メタ）アクリル酸イソオクタデシル、（メタ）アクリル酸１−ヘキシルトリデシル、（メタ）アクリル酸２−エチルヘプタデシル、（メタ）アクリル酸イソイコシル、（メタ）アクリル酸１−オクチルペンタデシル、（メタ）アクリル酸２−デシルテトラデシル、（メタ）アクリル酸２−ドデシルペンタデシル、（メタ）アクリル酸イソトリコンチル、（メタ）アクリル酸２−テトラデシルヘプタデシル、（メタ）アクリル酸２−ヘキサデシルヘプタデシル、（メタ）アクリル酸２−ヘプタデシルイコシル、（メタ）アクリル酸２−ヘキサデシルドコシル、（メタ）アクリル酸２−イコシルドコシル、（メタ）アクリル酸２−テトラコシルヘキサコシル、（メタ）アクリル酸２−メチルペンタコンチル、（メタ）アクリル酸２−テトラデシルテトラコンチル、（メタ）アクリル酸２−ドデシルヘキサテトラコンチル、（メタ）アクリル酸１−オクタコシルトリコンチル、及びプロピレンオリゴマー（１３〜２０量体）から得られるオキソアルコールと（メタ）アクリル酸とのエステル等が挙げられる。
【００４４】
（Ａ）のＳＰ値は、７．３〜９．５（ｃａｌ／ｃｍ３）１／２であり、粘度指数向上効果及び潤滑油組成物の低温粘度の観点から、好ましくは９．０〜９．５（ｃａｌ／ｃｍ３）１／２、更に好ましくは９．１〜９．３（ｃａｌ／ｃｍ３）１／２である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより７．３〜９．５（ｃａｌ／ｃｍ３）１／２にすることができる。
【００４５】
（Ａ）のＳＰ値と基油のＳＰ値の差の絶対値は、粘度指数向上効果及び潤滑油組成物の低温粘度の観点から、好ましくは０．５〜１．２（ｃａｌ／ｃｍ３）１／２であり、更に好ましくは０．６〜１．０（ｃａｌ／ｃｍ３）１／２、特に好ましくは０．７〜０．９（ｃａｌ／ｃｍ３）１／２である。
【００４６】
（Ａ）は、単量体（ａ）に加え、炭素数１〜４の直鎖アルキル基を有する（メタ）アクリル酸アルキルエステル（ｂ）及び／又は炭素数８〜３６の直鎖アルキル基を有する（メタ）アクリル酸アルキルエステル（ｃ）を構成単量体とする共重合体であることが、粘度指数向上効果の観点から好ましい。
【００４７】
炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル及び（メタ）アクリル酸ｎ−ブチルが挙げられる。
（ｂ）のうち好ましいのは、炭素数１〜３の直鎖アルキル基を有する（メタ）アクリル酸エステルであり、更に好ましいのは（メタ）アクリル酸メチル及び（メタ）アクリル酸エチルであり、特に好ましいのは（メタ）アクリル酸メチルである。
【００４８】
炭素数８〜３６の直鎖アルキル基を有する（メタ）アクリル酸アルキルエステル（ｃ）としては、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル、（メタ）アクリル酸ｎ−イコシル、（メタ）アクリル酸ｎ−テトラコシル、（メタ）アクリル酸ｎ−トリアコンチル、（メタ）アクリル酸ｎ−ヘキサトリアコンチル等が挙げられる。
（ｃ）のうち好ましいのは、炭素数１２〜３２の直鎖アルキル基を有する（メタ）アクリル酸アルキルエステルであり、更に好ましいのは炭素数１６〜３０の直鎖アルキルを有する（メタ）アクリル酸エステル、特に好ましいのは炭素数１８〜２８の直鎖アルキルを有する（メタ）アクリル酸エステルである。
【００４９】
（Ａ）は、更に窒素原子含有ビニル単量体（ｄ）、水酸基含有ビニル単量体（ｅ）及び／又はリン原子含有ビニル単量体（ｆ）を構成単量体とする共重合体であることが、粘度指数向上効果の観点から好ましい。
窒素原子含有ビニル単量体（ｄ）としては、以下の単量体（ｄ１）〜（ｄ４）が挙げられる。
【００５０】
アミド基含有ビニル単量体（ｄ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００５１】
ニトロ基含有単量体（ｄ２）：
４−ニトロスチレン等が挙げられる。
【００５２】
１〜３級アミノ基含有ビニル単量体（ｄ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００５３】
ニトリル基含有ビニル単量体（ｄ４）：
（メタ）アクリロニトリル等が挙げられる。
【００５４】
（ｄ）のうち好ましいのは、（ｄ１）及び（ｄ３）であり、更に好ましいのは、ジフェニルアミン（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００５５】
水酸基含有ビニル単量体（ｅ）としては、以下の単量体（ｅ１）〜（ｅ２）が挙げられる。
ヒドロキシル基含有ビニル単量体（ｅ１）；
ヒドロキシル基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等が挙げられる。
【００５６】
ポリオキシアルキレン鎖含有ビニル単量体（ｅ２）；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（Ｍｎ：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート、ラウリルアルコールエチレンオキサイド付加物（２〜３０モル）（メタ）アクリレート及びモノ（メタ）アクリル酸ポリオキシエチレン（Ｍｎ：１５０〜２３０）ソルビタン等］等が挙げられる。
【００５７】
（ｅ）のうち好ましいのは（ｅ１）であり、更に好ましいのは、２−ヒドロキシエチル（メタ）アクリレート、２−又は３−ヒドロキシプロピル（メタ）アクリレート、Ｎ，Ｎ−ジヒドロキシプロピル（メタ）アクリルアミド及びビニルアルコールである。
【００５８】
リン原子含有単量体（ｆ）としては、以下の単量体（ｆ１）〜（ｆ２）が挙げられる。
【００５９】
リン酸エステル基含有単量体（ｆ１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。
【００６０】
ホスホノ基含有単量体（ｆ２）：
（メタ）アクリロイルオキシアルキル（炭素数２〜４）ホスホン酸［（メタ）アクリロイルオキシエチルホスホン酸等]及びアルケニル（炭素数２〜１２）ホスホン酸［ビニルホスホン酸、アリルホスホン酸及びオクテニルホスホン酸等］等が挙げられる。
【００６１】
（ｆ）のうち好ましいのは（ｆ１）であり、更に好ましいのは（メタ）アクリロイロキシアルキル（炭素数２〜４）リン酸エステルであり、特に好ましいのは（メタ）アクリロイロキシエチルホスフェートである。
【００６２】
（Ａ）は、単量体（ａ）〜（ｆ）に加え、以下の単量体（ｇ）〜（ｍ）を構成単量体としてもよい。
【００６３】
脂肪族炭化水素系ビニル単量体（ｇ）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
【００６４】
脂環式炭化水素系ビニル単量体（ｈ）：
シクロヘキセン、（ジ）シクロペンタジエン、ピネン、リモネン、インデン、ビニルシクロヘキセン及びエチリデンビシクロヘプテン等が挙げられる。
【００６５】
芳香族炭化水素系ビニル単量体（ｉ）：
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００６６】
ビニルエステル、ビニルエーテル、ビニルケトン類（ｊ）：
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００６７】
エポキシ基含有ビニル単量体（ｋ）：
グリシジル（メタ）アクリレート及びグリシジル（メタ）アリルエーテル等が挙げられる。
【００６８】
ハロゲン元素含有ビニル単量体（ｌ）：
塩化ビニル、臭化ビニル、塩化ビニリデン、塩化（メタ）アリル及びハロゲン化スチレン（ジクロロスチレン等）等が挙げられる。
【００６９】
不飽和ポリカルボン酸のエステル（ｍ）：
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００７０】
（Ａ）を構成する（Ｙ）の割合は、粘度指数向上効果及び潤滑油組成物の低温粘度の観点から、（Ａ）の重量に基づいて、好ましくは１〜５０重量％であり、更に好ましくは５〜４５重量％、特に好ましくは１０〜４０重量％である。
（Ａ）を構成する（ａ）の割合は、粘度指数向上効果及び潤滑油組成物の低温粘度の観点から、（Ａ）の重量に基づいて、好ましくは１〜５０重量％であり、更に好ましくは５〜４５重量％、特に好ましくは１０〜４０重量％である。
（Ａ）を構成する（ｂ）の割合は、粘度指数向上効果及び潤滑油組成物の低温粘度の観点から、（Ａ）の重量に基づいて、好ましくは５〜７０重量％であり、更に好ましくは１０〜６５重量％、特に好ましくは２０〜６０重量％である。
（Ａ）を構成する（ｃ）の割合は、粘度指数向上効果及び潤滑油組成物の低温粘度の観点から、（Ａ）の重量に基づいて、好ましくは０〜７０重量％であり、更に好ましくは１０〜６０重量％、特に好ましくは２０〜５０重量％である。
（Ａ）を構成する（ｄ）〜（ｆ）の割合は、粘度指数向上効果及び潤滑油組成物の低温粘度の観点から、（Ａ）の重量に基づいて、好ましくは０〜１５重量％であり、更に好ましくは１〜１２重量％、特に好ましくは２〜１０重量％である。
（Ａ）を構成する（ｇ）〜（ｍ）の割合は、粘度指数向上効果及び潤滑油組成物の低温粘度の観点から、（Ａ）の重量に基づいて、好ましくは０〜１０重量％であり、更に好ましくは１〜７重量％、特に好ましくは２〜５重量％である。
【００７１】
（Ａ）のＭｗは、粘度指数向上効果及び潤滑油組成物の低温粘度の観点から、好ましくは５，０００〜１，０００，０００であり、更に好ましい範囲は、潤滑油組成物の用途によって異なり、表１に記載の範囲である。
【００７２】
【表１】
0005797543.tif 000003
【００７３】
* ：オートマチックトランスミッション油
** ：ベルト−コンティニュアスリーバリュアブルトランスミッション油
*** ：マニュアルトランスミッション油
【００７４】
（Ａ）の結晶化温度は、潤滑油組成物の低温粘度の観点から好ましくは−３０℃以下であり、更に好ましくは−４０℃以下、特に好ましくは−５０℃以下である。
なお、（Ａ）の結晶化温度は、前記の（Ｙ）の結晶化温度の測定方法と同様の方法により測定することができる。
【００７５】
（Ａ）は、公知の製造方法によって得ることができ、具体的には前記の単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００７６】
本発明の粘度指数向上剤は、（Ａ）と、（Ａ）以外のアルキル（メタ）アクリル酸エステル（共）重合体（Ｂ）を併用してもよい。
（Ｂ）としては、（Ａ）以外のアルキル（メタ）アクリル酸エステル（共）重合体であれば特に限定しないが、炭素数１〜１５の直鎖アルキル基を有する（メタ）アクリル酸アルキルエステル（共）重合体等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００７７】
（Ａ）と（Ｂ）を併用する場合の（Ｂ）の使用量は、（Ａ）の重量に基づいて、潤滑油組成物の低温粘度の観点から好ましくは０．０１〜３０重量％であり、更に好ましくは０．０１〜２０重量％、特に好ましくは０．０１〜１０重量％である。
【００７８】
本発明の潤滑油組成物は、本発明の粘度指数向上剤及び基油を含有してなる。基油としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリ−α−オレフィン系合成潤滑油等）及びエステル系合成潤滑油等］及びこれらの混合物が挙げられる。これらのうち好ましいのは鉱物油である。
【００７９】
基油の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
基油の粘度指数（ＪＩＳ−Ｋ２２８３で測定したもの）は、粘度指数向上効果の観点から好ましくは９０以上であり、更に好ましくは１００以上である。
【００８０】
基油の曇り点（ＪＩＳ−Ｋ２２６９で測定したもの）は、好ましくは−５℃以下であり、更に好ましくは−１５℃以下である。基油の曇り点がこの範囲内であると潤滑油組成物の低温粘度が良好である。
【００８１】
本発明の潤滑油組成物における粘度指数向上剤の含有率は、基油の重量に基づいて、粘度指数向上剤中の（Ａ）の重量に換算して、好ましくは１〜３０重量％である。
潤滑油組成物がエンジン油として使用される場合には、１００℃の動粘度が４〜１０ｍｍ２／ｓの基油に、（Ａ）を２〜１０重量％含有しているものが好ましい。
潤滑油組成物がギヤ油として使用される場合には、１００℃の動粘度が２〜１０ｍｍ２／ｓの基油に、（Ａ）を３〜３０重量％含有しているものが好ましい。
潤滑油組成物が自動変速機油（ＡＴＦ及びｂｅｌｔ−ＣＶＴＦ等）として使用される場合には、１００℃の動粘度が２〜６ｍｍ２／ｓの基油に、（Ａ）を３〜２５重量％含有しているものが好ましい。
潤滑油組成物がトラクション油として使用される場合には、１００℃の動粘度が１〜５ｍｍ２／ｓの基油に、（Ａ）を０．５〜１０重量％含有しているものが好ましい。
【００８２】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオカーバメート及びジンクジアルキルジチオフォスフェート等）等；
（６）極圧剤：
硫黄系化合物（モノ又はジスルフィド、スルフォキシド及び硫黄フォスファイド化合物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェート（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−ビスジアルキルジチオカーバメート等）等。
【実施例】
【００８３】
以下、実施例により本発明を詳細に説明するが、本発明はこれらに限定されるものではない。
＜製造例１＞
温度調節装置、バキューム撹拌翼、減圧装置、ジムロート冷却管、分留管、留出液受け用フラスコ、窒素流入口及び流出口を備えた反応容器に、両末端水酸基含有水素添加ポリブタジエン「ＮＩＳＳＯ−ＰＢ  ＧＩ−１０００」［Ｍｎ：１，５００、日本曹達（株）製］２００重量部、メタクリル酸９．２重量部、キシレン２００重量部及びパラトルエンスルホン酸１重量部を投入し、撹拌下１３０℃に昇温した。次いで、１３０℃で４時間エステル化反応を行い、留出水を分離した。更に２５℃まで冷却し、１Ｈ−ＮＭＲにてエステル化反応物を確認（収率９８モル％）した。１０重量％炭酸水素ナトリウム水溶液３００重量部を投入して撹拌し、パラトルエンスルホン酸を十分に中和した。分液ロートにて上澄み液を回収し、１２０〜１３０℃に昇温後、同温度で減圧下（０．０２７〜０．０４０ＭＰａ）未反応モノマー及びキシレンを２時間かけて除去し、（Ｙ−１）を得た。（Ｙ−１）のＭｎ：１６００、重合性不飽和基数：０．８、メチル基数：３５０／１，０００Ｃ、（Ｙ−１）の結晶化温度：≦−８０℃であった。
【００８４】
＜製造例２＞
温度調節装置、バキューム撹拌翼、窒素流入口及び流出口を備えた反応容器に、末端不飽和基含有ポリブテン「ニッサンポリブテン  ３Ｎ」［Ｍｎ：７００、日油（株）製］２８０重量部、テトラヒドロフラン−ボロン・テトラヒドロフラン１ｍｏｌ／Ｌ溶液［和光純薬（株）製］４００重量部、テトラヒドロフラン４００重量部を投入し、２５℃で４時間ヒドロホウ素化を行った。次いで水５０重量部、３Ｎ−ＮａＯＨ水溶液５０容量部、３０重量％過酸化水素５０容量部を投入して酸化した。分液ロートにて上澄み液を回収し、５０℃に昇温後、同温度で減圧下（０．０２７〜０．０４０ＭＰａ）テトラヒドロフランを２時間かけて除去し、水酸基含有重合体（Ｘ−２）を得た。
温度調節器、バキューム撹拌翼、減圧装置、ジムロート冷却管、分留管、留出液受け用フラスコ、窒素流入口及び流出口を備えた反応容器に、（Ｘ−２）２００重量部、メタクリル酸５０重量部、キシレン２００重量部及びパラトルエンスルホン酸１重量部を投入し、撹拌下１３０℃まで昇温した。次いで、１３０℃で４時間エステル化反応を行い、留出水を分離した。更に２５℃まで冷却し、１Ｈ−ＮＭＲにてエステル化反応物を確認（収率９８モル％）した。１０重量％炭酸水素ナトリウム水溶液３００重量部を投入して撹拌し、パラトルエンスルホン酸を十分に中和した。分液ロートにて上澄み液を回収し、１２０〜１３０℃に昇温後、同温度で減圧下（０．０２７〜０．０４０ＭＰａ）未反応モノマー及びキシレンを２時間かけて除去し、（Ｙ−２）を得た。（Ｙ−２）のＭｎ：７５０、重合性不飽和基数：１．０、メチル基数：３８０／１，０００Ｃ、（Ｙ−２）の結晶化温度：≦−８０℃であった。
【００８５】
＜製造例３＞
温度調節装置及び撹拌機を備えたＳＵＳ製耐圧反応容器に、末端不飽和基含有ポリブテン「ニッサンポリブテン  ２００Ｎ」［Ｍｎ：２，６５０、日油（株）製］５３０重量部及び無水マレイン酸［和光純薬（株）製］２５重量部を投入し、撹拌下２２０℃に昇温後、同温度で４時間エン反応を行った。次いで２５℃まで冷却し、２−アミノエタノール２０重量部を投入して、撹拌下１３０℃に昇温後、同温度で４時間イミド化反応を行った。１２０〜１３０℃で減圧下（０．０２７〜０．０４０ＭＰａ）未反応の無水マレイン酸及び２−アミノアルコールを２時間かけて除去し、水酸基含有重合体（Ｘ−３）を得た。
温度調節器、バキューム撹拌翼、減圧装置、ジムロート冷却管、分留管、留出液受け用フラスコ、窒素流入口及び流出口を備えた反応容器に、（Ｘ−３）２００重量部、メタクリル酸５０重量部、キシレン２００重量部及びパラトルエンスルホン酸１重量部を投入し、撹拌下１３０℃まで昇温した。次いで、１３０℃で４時間エステル化反応を行い、留出水を分離した。更に２５℃まで冷却し、１Ｈ−ＮＭＲにてエステル化反応物を確認（収率９８モル％）した。１０重量％炭酸水素ナトリウム水溶液３００重量部を投入して撹拌し、パラトルエンスルホン酸を十分に中和した。分液ロートにて上澄み液を回収し、１２０〜１３０℃に昇温後、同温度で減圧下（０．０２７〜０．０４０ＭＰａ）未反応モノマー及びキシレンを２時間かけて除去し、（Ｙ−３）を得た。（Ｙ−３）のＭｎ：２，７００、重合性不飽和基数：０．９、メチル基数：４００／１，０００Ｃ、（Ｙ−３）の結晶化温度：≦−８０℃であった。
【００８６】
＜実施例１〜７、比較例１〜４＞
撹拌装置、加熱冷却装置、温度計及び窒素導入管を備えた反応容器に、基油（ＳＰ値：８．３、１００℃の動粘度：４．２mm２／ｓ、粘度指数：１２８）４００重量部、表２に記載の単量体配合物１００重量部、２，２−アゾビス（２，４−ジメチルバレロニトリル）０．５重量部及び２，２−アゾビス（２−メチルブチロニトリル）（以下ＡＩＢＮと略記する。）０．２重量部を投入し、窒素置換（気相酸素濃度１００ｐｐｍ）を行った後、密閉下、撹拌しながら７６℃に昇温し、同温度で４時間重合反応を行った。１２０〜１３０℃に昇温後、同温度で減圧下（０．０２７〜０．０４０ＭＰａ）未反応モノマーを２時間かけて除去し、共重合体（Ａ１）〜（Ａ７）、（Ｈ１）〜（Ｈ４）からなる粘度指数向上剤（Ｒ１）〜（Ｒ７）、（Ｓ１）〜（Ｓ４）を得た。得られた共重合体（Ａ１）〜（Ａ７）、（Ｈ１）〜（Ｈ４）のＳＰ値を上記の方法で計算し、Ｍｗ及び結晶化温度を上記の方法で測定した。また、粘度指数向上剤の基油溶解性を以下の方法で評価した。結果を表２に示す。
【００８７】
＜粘度指数向上剤の基油溶解性の評価方法＞
粘度指数向上剤（Ｒ１）〜（Ｒ７）、（Ｓ１）〜（Ｓ４）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００８８】
【表２】
0005797543.tif 000004
【００８９】
表２に記載の単量体（ａ）〜（ｆ）の組成は、以下に記載した通りである。
（ａ−１）：メタクリル酸２−ｎ−デシル−ｎ−テトラデシル
（ｂ−１）：メタクリル酸メチル
（ｃ−１）：メタクリル酸ｎ−テトラデシル
（ｃ−２）：メタクリル酸ｎ−ヘキサデシル
（ｃ−３）：メタクリル酸ｎ−オクタデシル
（ｄ−１）：Ｎ，Ｎ−ジメチルアミノエチルメタクリレート
（ｅ−１）：ヒドロキシエチルメタクリレート
（ｆ−１）：メタクリロイルオキシエチルホスフェート
【００９０】
＜実施例８〜１４、比較例５〜８＞
撹拌装置を備えたステンレス製容器に、基油（ＳＰ値：８．３、１００℃の動粘度：４．２mm２／ｓ、粘度指数：１２８）を投入し、得られる潤滑油組成物の１５０℃のＨＴＨＳ粘度が２．６０±０．０５(mm２／ｓ)になるように、それぞれ粘度指数向上剤（Ｒ１）〜（Ｒ３１）、（Ｓ１）〜（Ｓ１２）を添加し、潤滑油組成物（Ｘ１）〜（Ｘ３１）、（Ｙ１）〜（Ｙ１２）を得た。
潤滑油組成物（Ｘ１）〜（Ｘ３１）、（Ｙ１）〜（Ｙ１２）の粘度指数、ＨＴＨＳ粘度（８０℃）、低温粘度（−４０℃）を以下の方法で測定した。結果を表３に示す。
【００９１】
＜潤滑油組成物の粘度指数の測定方法＞
ＪＩＳ−Ｋ２２８３の方法で測定した。
【００９２】
＜潤滑油組成物のＨＴＨＳ粘度の測定方法＞
ＡＳＴＭ  Ｄ  ５４８１の方法で８０℃で測定した。
【００９３】
＜潤滑油組成物の低温粘度の測定方法＞
ＪＰＩ−５Ｓ−２６−８５の方法で−４０℃での粘度を測定した。
【００９４】
【表３】
0005797543.tif 000005
【００９５】
表３の結果から明らかなように、本発明の粘度指数向上剤を含有してなる潤滑油組成物（実施例８〜１４）は、比較例５〜８の潤滑油組成物と比較して、粘度指数向上効果が高く、低温粘度が低い。
【産業上の利用可能性】
【００９６】
本発明の粘度指数向上剤を含有してなる潤滑油組成物は、駆動系潤滑油（マニュアルトランスミッション油、デファレンシャルギヤ油、オートマチックトランスミッション油及びベルトＣＶＴ油等）、作動油（機械の作動油、パワーステアリング油及びショックアブソーバー油等）、エンジン油（ガソリン用及びディーゼル用等）及びトラクション油として好適である。